(57)【要約】【課題】  本発明は、ソフトな風合いを有し、更に天然繊維およびセルロース系繊維のみではなし得なかった高い吸水性、速乾性および防スケ性の機能をも兼ね備えた紡績糸を得ることができ、衣料用途、特にインナーシャツやスポーツシャツに適する紡績糸およびそれからなる織編物を提供する。【解決手段】  本発明の紡績糸は、扁平多葉断面ポリエステル系繊維２０〜８０質量％とセルロース系繊維２０〜８０質量％からなる紡績糸であって、前記扁平多葉断面ポリエステル系繊維の横断面形状が、円周上に６個以上の凸部を有する扁平形状であり、その扁平度および異形度を規定したポリエステル系繊維を混紡してなる紡績糸である。【選択図】  図１
2014156451.tif 000002
【特許請求の範囲】
【請求項１】
扁平多葉断面ポリエステル系繊維２０〜８０質量％とセルロース系繊維２０〜８０質量％からなる紡績糸であって、前記扁平多葉断面ポリエステル系繊維の横断面形状が円周上に６個以上の凸部を有する扁平形状であり、前記扁平多葉断面ポリエステル系繊維の横断面の最大長さをＡ、前記扁平多葉断面ポリエステル系繊維の横断面の最大幅をＢ、最大凹凸部において隣り合う凸部の頂点間を結ぶ線の長さをＣ、前記最大凹凸部において隣り合う凸部の頂点間を結ぶ線から凹部の底点に下ろした垂線の長さをＤとするとき、下記式（１）で定義される扁平度および下記式（２）で定義される異形度を満足することを特徴とする紡績糸。
・扁平度（Ａ／Ｂ）＝２．０〜３．０  ・・・  （１）
・異形度（Ｃ／Ｄ）＝１．０〜５．０  ・・・  （２）
【請求項２】
異形度が２．０〜５．０であることを特徴とする請求項１記載の紡績糸。
【請求項３】
最大長さＡを対称軸とし、対向する両凸部頂点間線分のうち、横断面最大幅Ｂを除いて最長となる長さをＥとするとき、下記式（３）で定義される凸部比を満足することを特徴とする請求項１または２記載の紡績糸。
・凸部比（Ｅ／Ｂ）＝０．６〜０．９  ・・・  （３）
【請求項４】
扁平多葉断面ポリエステル系繊維の単繊維繊度が２．０ｄｔｅｘ以下である請求項１〜３のいずれかに記載の紡績糸。
【請求項５】
扁平多葉断面ポリエステル系繊維が無機粒子を含有しており、その含有率が０．２〜２．５質量％である請求項１〜４のいずれかに記載の紡績糸。
【請求項６】
請求項１〜５のいずれかに記載の紡績糸からなる織編物。
【発明の詳細な説明】
【技術分野】
【０００１】
本発明は、良好な吸水性、速乾性、防透け性およびソフトな風合を有する紡績糸に関するものであり、特に衣料用途、例えばインナーシャツ、パンツおよびスポーツシャツ等の用途に好適な織編物に得ることが可能となる紡績糸およびそれを用いてなる織編物に関するものである。
【背景技術】
【０００２】
従来、インナーシャツ、パンツおよびスポーツシャツ等の衣料用途向けにポリエステル素材を用いた吸水・速乾、ソフト風合いおよび防透け等の検討が行われており、異形断面ポリエステル繊維を用いた紡績糸および織編物が提案されている。【０００３】
例えば、ポリエステル系異形断面短繊維３〜４種類を１５〜２０重量％以上となる混率にして得られた紡績糸などが提案されている（特許文献１参照。）。しかしながら、この提案においては、紡績糸は合成繊維のみで構成されているため、吸水性およびソフト風合いの面においては十分でないという課題があった。【０００４】
また、断面形状として３個以上の突起物を有し、異形度が１．８以上の異形断面ポリエステル短繊維と天然繊維およびセルロース系繊維からなる混紡糸が提案されている（特許文献２参照。）。しかしながら、この提案においては、異形断面ポリエステル繊維と天然繊維およびセルロース系繊維からなる混紡糸が用いられているものの、吸水性およびソフト風合い面においては、なお十分ではないという課題があった。【０００５】
さらに、多葉断面型や多角形型の異形断面ポリエステル系繊維とセルロース系繊維との混綿糸を用いることによりソフト風合いとなり、さらに高チタン含有繊維との混紡により防スケ性を向上させる紡績糸が提案されている（特許文献３参照。）。しかしながら、この提案も特許文献２の提案と同様に、吸水性とソフト風合いの面においては必ずしも十分ではなく、防スケ性においても十分ではないという課題があった。
【先行技術文献】
【特許文献】
【０００６】
【特許文献１】特開平９−５９８３８号公報
【特許文献２】特開２００８−１３３５８４号公報
【特許文献３】特開２０１２−１８８７９２号公報
【発明の概要】
【発明が解決しようとする課題】
【０００７】
そこで本発明の目的は、前記従来技術ではなし得なかったポリエステル系繊維を使用しつつもソフトな風合いを有し、更に天然繊維およびセルロース系繊維のみではなし得なかった高い吸水性、速乾性および防スケ性の機能をも兼ね備えた紡績糸を提供することにある。【０００８】
また、本発明の他の目的は、特に衣料用途、例えばインナーシャツ、パンツ、スポーツシャツ、白衣、セーターおよび民族衣装等の用途に適する織編物を提供することにある。
【課題を解決するための手段】
【０００９】
本発明者らは、繊維間の空隙に着目した。先行技術文献の特許文献２においては、使用される異形断面ポリエステル繊維では単糸間で形成される空隙が少ないために、吸水性およびソフト風合い面において十分ではないのではないかと推考した。また、先行技術文献の特許文献３においても同様であり、さらに防スケ性においても繊維表面形状による光の乱反射が十分ではないとのではないかと考えた。また、吸水性が一方的に高いだけでなく、速乾性との両立が重要であると推考した。【００１０】
そして本発明者らは、上記の課題を解決するため、特定の扁平多葉断面ポリエステル系繊維とセルロース系繊維を併用することにより、ソフト風合いを実現しつつ、かつ紡績糸や織編物にした際、高い吸水性と速乾性を有し、高チタン含有糸と混紡しなくても、高い防スケ性を有することを見出し、本発明をなすに至った。【００１１】
すなわち、本発明の紡績糸は、扁平多葉断面ポリエステル系繊維２０〜８０質量％とセルロース系繊維２０〜８０質量％を混綿してなる紡績糸であって、前記扁平多葉断面ポリエステル系繊維の横断面形状が６個以上の凸部を有する扁平形状であり、前記扁平多葉断面ポリエステル系繊維の横断面の最大長さをＡ、前記扁平多葉断面ポリエステル系繊維の横断面の最大幅をＢ、最大凹凸部において隣り合う凸部の頂点間を結ぶ線の長さをＣ、前記凸部の頂点間を結ぶ線から凹部の底点に下ろした推薦の長さをＤとするとき、下記式（１）で定義される扁平度と下記式（２）で定義される異形度を満足する紡績糸である。
・扁平度（Ａ／Ｂ）＝２．０〜３．０  ・・・  （１）
・異形度（Ｃ／Ｄ）＝１．０〜５．０  ・・・  （２）
本発明の紡績糸の好ましい態様によれば、前記の異形度は、２．０〜５．０である。【００１２】
本発明の紡績糸の好ましい態様によれば、前記の最大長さＡを対称軸とし、対向する両凸部頂点間線分のうち、横断面最大幅Ｂを除いて最長となる長さをＥとするとき、下記式（３）で定義される凸部比を満足することである。
・凸部比（Ｅ／Ｂ）＝０．６〜０．９  ・・・  （３）
本発明の紡績糸の好ましい態様によれば、前記の扁平多葉断面ポリエステル系繊維の単繊維繊度は２．０ｄｔｅｘ以下である。【００１３】
本発明の紡績糸の好ましい態様によれば、前記の扁平多葉断面ポリエステル系繊維は無機粒子を含有しており、その含有率は０．２〜２．５質量％である。【００１４】
本発明の前記の紡績糸は、衣料用途、例えばインナーシャツやスポーツシャツ用の織編物に好適に用いられる。
【発明の効果】
【００１５】
本発明によれば、扁平形状で且つ外周部に凹凸を有すること、さらに外周部の凹凸高さを一様としないことにより繊維間に大小様々な空隙を有することが可能となり、優れた吸水性と速乾性能とソフトな風合いとを兼ね備えた紡績糸およびそれを用いてなる織編物を得ることができる。さらには、本発明によれば、高い防スケ性の機能を併せ持つ紡績糸および織編物が得られる。
【図面の簡単な説明】
【００１６】
【図１】図１は、繊維断面の円周上に複数（８個）の凸部を有する本発明の紡績糸が備える扁平多葉断面ポリエステル系繊維の横断面形状を例示説明するための断面図である。
【発明を実施するための形態】
【００１７】
次に、本発明の紡績糸について詳細に説明する。
【００１８】
本発明の紡績糸は、扁平多葉断面ポリエステル系繊維２０〜８０質量％とセルロース系繊維２０〜８０質量％を混綿してなる紡績糸である。
【００１９】
本発明で用いられるセルロース系繊維は、麻、コットンおよびシルク等の天然繊維、ビスコースレーヨン、キュプラおよび溶剤紡糸セルロースなどの再生繊維、またアセテート等の半合成繊維のうち、少なくとも１種類のセルロース系繊維から選択して選ばれる。それらの中でも、ビスコースレーヨンや溶剤紡糸セルロースなどの再生繊維が、取り扱い性、汎用性および機能性の観点から好ましく用いられる。
【００２０】
本発明で用いられるセルロース系繊維は、任意の横断面形状が円周上に凹凸を有した扁平形状であることが好ましい。円周上の凹凸を有することにより、吸水性が高く、更に毛細管作用により均一に液を拡散するので、速乾性を有し、ドライ感および清涼感を保持し易いという効果がある。
【００２１】
上記の円周上の凸部の数は６〜１４個が好ましく、より好ましくは８〜１２個である。横断面形状の円周上に存在する凸部の個数が６個未満では、空隙が少なくなり、吸水性、保液性および拡散性が乏しくなり、また、光の乱反射率が低下して、防スケ性も低下する。さらに、肌に触れた際の接地点が減少することにより、ざらついた風合いとなる。また、凸部の個数が１４個を超える場合は、セルロース系繊維はポリエステル系繊維と比べて剛性が低く、摩耗され易く糸強度が低下する。さらに、吸水性が高くなりすぎて、含侵した液体を繊維内に保持してしまい、液体を速やかに蒸発させることができず、速乾性に乏しくなる。また、凸部の形状は、肌触り性の観点から丸みを帯びた形状であることが好ましい。
【００２２】
また、セルロース系繊維の単繊維繊度は１．０〜５．０ｄｔｅｘであることが好ましい。単繊維繊度は、さらに好ましくは１．２〜２．２ｄｔｅｘである。単繊維繊度が１．０ｄｔｅｘ未満になると、カードのシリンダーに巻き付き易くなる傾向があり、工程通過性が著しく低下することがある。その結果として、紡績糸の欠点が発生し易くなる傾向がある。また、単繊維繊度が５．０ｄｔｅｘを超えると、人肌に触れた際の風合いが硬く、ソフト風合いの面において使用上好ましくない傾向を示す。また、単繊維繊度が太くなることにより繊維間の空隙が大きくなり過ぎるため、吸水性が著しく低下する傾向がある。
【００２３】
セルロース系繊維の繊維長は、混綿されるポリエステル系繊維等の他の構成繊維との交絡性が高く、カード工程通過性を向上させることができるという観点からは、３０〜６４ｍｍであることが好ましい。繊維長は、更に好ましくは３５〜５１ｍｍである。セルロース系繊維の市販品としては、ダイワボウレーヨン社製のレーヨン（商品名“コロナ”）等が挙げられる。
【００２４】
本発明の紡績糸において、前記のセルロース系繊維の含有率は２０〜８０質量％である。セルロース系繊維の混合率（含有率）が２０質量％より少なくなると、液体を含浸させる吸水性が弱くなるため拡散性が低下し、本発明の紡績糸においてドライ感や清涼感が低下する。また、本発明の紡績糸において、セルロース系繊維特有のソフトな風合いも損なわれるため、使用時の肌触り間が劣位となる。また、セルロース系繊維の混合率が８０質量％を超えると、吸水性が強くなりすぎ、含浸した液体を繊維内に保持してしまい、液体を速やかに蒸発させることができない。すなわち、速乾性に乏しくなる。
【００２５】
本発明で用いられるポリエステル系繊維を構成するポリエステルは、テレフタル酸とエチレングリコール、トリメチレングリコールあるいはブチレングリコール等の縮合反応によって生成される高分子重合体、およびセバシン酸、アジピン酸、トリメリット酸、イソフタル酸およびパラキシ安息臭酸などとエチレングリコール等との縮合体、ならびに他のポリエステル類を含むポリエステル重合体などを意味する。
【００２６】
本発明で用いられる扁平多葉断面ポリエステル系繊維は、その横断面形状が６個以上の凸部を有する扁平形状のポリエステル系繊維である。横断面形状の円周上に存在する凸部の個数が６個未満では、隣接する繊維間で形成する空隙が少なくなり、吸水性、保液性および拡散性が乏しくなり、また、光の乱反射率が低下し、防スケ性も低下する。凸部の個数が１２個を超える場合は、ポリエステル系繊維の製造方法の特徴から、異形度が極端に低下する方向となり、隣接する繊維間で形成する空隙が少なくなり、上記同様に吸水性、保液性および拡散性が乏しくなる。横断面形状は扁平形状であることにより、繊維間に空隙を形成することが可能となり、吸水性、保液性および拡散性が良好となる。また、光の乱反射率が増加し、防スケ性が良好となる。更に、単繊維あたりの毛倒れ性が良くなることから、ソフトな風合いを得ることができる。
【００２７】
図１に、本発明で用いられる扁平多葉断面ポリエステル系繊維の単繊維横断面形状の一例を示す。図１では、繊維断面の円周上に複数（８個）の凸部を有する本発明の紡績糸が備える扁平多葉断面ポリエステル系繊維の横断形状が例示されている。
【００２８】
図１において、Ａは、上記の扁平多葉断面ポリエステル系繊維の横断面の最大長さである。Ｂは、扁平多葉断面ポリエステル系繊維の横断面の最大幅であって、前記の最大長さＡに垂直に交わる凸部の頂点間を結ぶ最大幅の線分の長さをいう。またＣは、最大凹凸部において隣り合う凸部の頂点間を結ぶ線の長さをいう。そしてＤは、最大凹凸部において隣り合う凸部の頂点間を結ぶ線から凹部の底点に下ろした垂線の長さをいう。Ｅは、最大長さＡを対称軸とし、対向する両凸部頂点間線分のうち、最大幅Ｂを除いて最長となる長さをいう。
【００２９】
本発明では、その横断面形状において、６個以上の凸部を有する扁平形状のポリエステル系繊維が用いられるが、好ましくは７〜１３個であり、より好ましくは８〜１２個である。また、凸部の形状は、肌触り性の観点から丸みを帯びた形状であることが好ましい。
【００３０】
本発明で用いられる扁平多葉断面ポリエステル系繊維は、その単繊維横断面における扁平多葉断面形状が、下記式（１）で定義される扁平度と下記式（２）で定義される異形度を満足することが重要である。さらには、下記式（３）で定義される凸部比を満足することが好ましい態様である。
・扁平度（Ａ／Ｂ）＝２．０〜３．０  ・・・  （１）
・異形度（Ｃ／Ｄ）＝１．０〜５．０  ・・・  （２）
・凸部比（Ｅ／Ｂ）＝０．６〜０．９  ・・・  （３）
本発明の紡績糸において、扁平度（Ａ／Ｂ）は２．０〜３．０である。扁平度（Ａ／Ｂ）が２．０未満では、繊維の毛倒れ性が悪くなり、ソフトな風合いが得られなくなる。一方、扁平度（Ａ／Ｂ）が３．０を超えると、ハリコシ感が小さく、へたり易くなり、また、製糸性の悪化や異形度が悪化する。扁平度（Ａ／Ｂ）は、より好ましくは２．０〜２．７であり、更に好ましくは２．０〜２．５である。
【００３１】
また、異形度（Ｃ／Ｄ）は、前記の扁平多葉形において、凸部と凸部の間にある凹部の大きさを表しており、その値が大きいと凹部が小さく、その値が小さいと凹部は大きいことを意味している。異形度（Ｃ／Ｄ）が大きくなると凹部は浅く、繊維間で形成する空隙も小さくなるため、吸水性と拡散性が低下する傾向がある。更に、光の乱反射率も低下し、防スケ性も低下する傾向にある。従って、異形度（Ｃ／Ｄ）は５．０以下である。
【００３２】
一方、異形度（Ｃ／Ｄ）があまりに小さい場合、繊維断面の凹部が折れ曲がり易くなり、扁平形状を保つことができなくなり、更には、擦過により繊維損傷を受け易くなるため、肌と摩擦した場合に肌が傷付く恐れがある。これらのことから、異形度（Ｃ／Ｄ）は１．０以上である。異形度（Ｃ／Ｄ）は、前述の観点から１．０〜５．０である。更に、異形度（Ｃ／Ｄ）は、吸水性と拡散性の点から、１．０〜４．０がより好ましく、さらには、扁平形状の保持性と吸水性と拡散性バランスの観点から２．０〜４．０がより好ましい態様である。
【００３３】
また、凸部比（Ｅ／Ｂ）は、前記扁平多葉形において、最大長さＡを対称軸とし、最大幅Ｂとそれを除く最大凸部頂点間長さＥとの長さ比を示しており、このことは、最大幅ＢおよびＥ、最大長さＡの各凸部頂点を結ぶ線を描いた際に得られる略楕円形状の歪度合いを測る指標としての意味を持つ。凸部比があまりに小さい場合、凹部深さが減少するとともに、その横断面形状は限りなく扁平十字形に近似した形状となる。そのため、毛細管現象効果が減少し、吸水性と拡散性が低下する。また、肌に触れた際、扁平十字形状に近しくなるために接触する凸部数が減少し、肌触り感とソフト性が低下する。従って、凸部比は０．６以上であることが好ましい。一方、凸部比があまりにも大きい場合、繊維同士の凹凸が嵌合した際に、凹部が完全に閉塞する部分が多くなることにより、空隙が減少してしまい、吸水性と拡散性が低下する。また、肌に触れた際、その形状は扁平六角形に近しい形状となることにより、接触する凸部数が減少し、肌触り感・ソフト性が低下する。これらのことから、凸部比（Ｅ／Ｂ）は０．９以下であることが好ましい。凸部比（Ｅ／Ｂ）は、前述の観点から０．６〜０．９であることが好ましい。さらに、そのバランスから、凸部比（Ｅ／Ｂ）は、好ましくは０．６〜０．８であり、より好ましくは０．７〜０．８である。
【００３４】
本発明で用いられる扁平多葉断面ポリエステル系繊維の紡績糸における含有率は、２０〜８０質量％である。扁平多葉断面ポリエステル系繊維の混合率（含有率）が２０質量％未満になると、紡績糸の疎水性が低下するため、吸収した水分を蒸発し難い傾向となり、速乾性に乏しく、肌触り感も悪くなる。また、扁平多葉断面ポリエステル系繊維の混合率（含有率）が８０質量％を超えると、毛細管現象効果が弱くなり、液体の拡散性が低下することにより肌に触れた際のドライ感、清涼感が損なわれる。上記より、好ましいバランスとして扁平多葉断面ポリエステル系繊維の紡績糸における含有率は３０〜７０質量％であり、より好ましくは４０〜６０質量％である。
【００３５】
本発明で用いられる扁平多葉断面ポリエステル系繊維の単繊維繊度は、２．０ｄｔｅｘ以下であることが好ましい。単繊維繊度は、より好ましくは１．０〜２．０ｄｔｅｘであり、更に好ましくは１．２〜１．８ｄｔｅｘである。単繊維繊度が２．０ｄｔｅｘを超えると、ポリエステル系繊維特有の剛性が強くなるため、肌触り感の刺激も強くなり、ソフト風合いも損なわれることがある。更に、繊維間で形成する空隙が大きくなり過ぎるため、毛細管現象効果が弱くなり、液体の拡散性が低下することにより、肌に触れた際のドライ感や清涼感が損なわれる傾向がある。また、単繊維繊度が１．０ｄｔｅｘより細くなると、カード工程での工程通過性が悪くなり、生産性が低下する傾向がある。
【００３６】
本発明で用いられる扁平多葉断面ポリエステル系繊維には、防スケ性とソフト性向上を目的に無機粒子を含有させることができる。
【００３７】
無機粒子の含有率は、０．２〜２．５質量％であることが好ましく、より好ましくは０．２〜２．２質量％であり、さらに好ましくは０．３〜２．０質量％である。無機粒子の含有率が０．２質量％未満である場合、セルロース系繊維との摩擦が増加し、ソフト風合いが損なわれる傾向があり、さらに光の乱反射が不十分となり、防スケ性能が低下する傾向がある。また、無機粒子の含有率が２．５質量％を超えた場合、紡績工程通過性が低下して、ガイド摩耗が発生する傾向があり、また扁平多葉断面ポリエステル系繊維の紡出時に異形度が低下する傾向がある。更に、艶消し効果が強く作用するため、白度に劣り発色性を失う傾向がある。
【００３８】
また、扁平多葉断面ポリエステル系繊維の繊維長は、紡績での工程通過性の観点から３０〜６４ｍｍであることが好ましく、更に好ましくは３５〜５１ｍｍである。
【００３９】
次に、本発明の紡績糸とその製造方法について説明する。
【００４０】
本発明の紡績糸のヨリ係数は、３．０〜４．５の範囲であることが好ましい。ヨリ係数が３．０未満では、十分な糸強力が得られない傾向があり、紡績時の糸切れや織編物にした際の強度低下を招く傾向がある。また、ヨリ係数が４．５を超えると、ヨリ戻りによるビリが発生する傾向があるほか、織編物にした際に粗硬感がある傾向がある。
【００４１】
本発明の紡績糸は、扁平多葉断面ポリエステル系繊維とセルロース系繊維とを用いて通常の紡績方法により製造することができ、リング精紡機（結束・渦流方式含む）や空気精紡機等を用いて、製造することができる。
【００４２】
また、混紡方法も、扁平多葉断面ポリエステル系繊維とセルロース系繊維の２種類の混紡や、本発明の混紡率範囲内で他繊維と混紡することも可能である。紡績糸の番手は、特にインナー素材やシャツ素材に使用する場合においては、３０〜５３番手であることが好ましく、４０番手であることがより好ましい態様である。
【００４３】
本発明の紡績糸からなる織編物は、本発明の紡績糸を１００％用いた織編物とすることもできるが、本発明の紡績糸を少なくとも４０質量％含有されていることが好ましい態様である。本発明の紡績糸の割合が、４０質量％未満では本発明の扁平多様断面ポリエステル系繊維とセルロース系繊維の組合せによる吸水性効果が得られにくい傾向がある。また、本発明の織編物では、本発明の紡績糸を６０質量％未満の範囲で用い、本発明の紡績糸の他に、他の紡績糸やフィラメント等を交織交編することが可能である。
【００４４】
本発明の紡績糸およびそれをもってなる織編物は、吸水性、速乾性および防スケ性とソフトな風合いとを兼ね備えているため、インナーシャツ、パンツ、スポーツシャツ、白衣、セーターおよび民族衣装等として好適に用いることができる。
【実施例】
【００４５】
次に、実施例によって本発明の紡績糸について詳しく説明するが、本発明は実施例のみに限定されるものではない。実施例中における各物性値は、次の方法により測定した。【００４６】
＜吸水性評価＞
ＪＩＳ  Ｌ１９０７（２０１０年版、バイレック法）に準じて評価した。評価内容は次のとおりであり、本発明では「○」と「◎」を合格とした。【００４７】
◎：８０ｍｍ以上
○：７０〜７９ｍｍ
△：５０〜６９ｍｍ
×：４９ｍｍ以下。【００４８】
＜速乾性評価＞
室温２５℃、湿度４０％ＲＨ雰囲気下にて２４時間放置した試験片を、１０ｃｍ角に切り出して、質量（Ａ）を測定する。その試験片をイオン交換水の中に３０秒間浸し、その後、試験片の一角をピンセットでつまんで液から取り出す。取り出した試験片を同様に室温２５℃、湿度４０％ＲＨ雰囲気下に１時間放置し、自然乾燥させ、質量（Ｂ）を測定する。残存水分率（Ｃ）は、下記式で算出する。
・Ｃ（％）＝（Ｂ−Ａ）／Ａ×１００
評価内容は次のとおりであり、本発明では「○」と「◎」を合格とした。
◎：３０％以下
○：３１〜４０％
△：４１〜５０％
×：５１％以上。【００４９】
＜防透け性＞
分光光度計（ミノルタＭ−３６００ｄ）を用い、標準白板と標準黒板を試料生地の背景として各Ｌ値（反射率）を測定し、防透け度（％）として次式で求めた。
・防透け度（％）＝１００−（Ｌｆｗ−Ｌｆｂ）／（Ｌｗ−Ｌｂ）×１００
Ｌｗ  ：試料生地がない状態での標準白板のＬ値
Ｌｂ  ：試料生地がない状態での標準黒板のＬ値
Ｌｆｗ：試料生地を標準白板上に置いた時のＬ値
Ｌｆｂ：試料生地を標準黒板上に置いた時のＬ値
評価内容は次のとおりであり、本発明では「○」と「◎」を合格とした。
◎：７０％以上
○：６０〜６９％
△：５０〜５９％
×：４９以下。【００５０】
＜ソフト風合い＞
試験片を１０ｃｍ角に切り出して、５名の被験者に切り出した試験片を握ってもらい、次の基準に従って点数評価を行った後に平均点を算出し、本発明では「○」と「◎」を合格とした。
３点：風合いが柔らか
２点：風合いがやや硬い
１点：風合いが硬い
◎：２．８点以上 
○：２．４〜２．７点 
△：１．９〜２．３点
×：１．８点以下。【００５１】
［実施例１］
単繊維繊度１．７ｄｔｅｘ、酸化チタン含有率０．３質量％、扁平度２．１、異形度２．７、凸部比０．８で、横断面形状が８個の凸部を有する扁平多葉断面ポリエステル系繊維（繊維長５１ｍｍ）２０質量％と、単繊維繊度１．７ｄｔｅｘのレーヨン繊維（繊維長５１ｍｍ）８０質量％を混紡し、ヨリ係数Ｋ＝３．５として英国式綿番手４０ｓの紡績糸を得た。この紡績糸を経と緯に使い、エアジェット織機を用いて、タテ密度１１０本／２．５４ｃｍ、ヨコ密度７６本／２．５４ｃｍの平織物を得た。紡績糸の繊維構成を表１に、評価結果を表２に示す。【００５２】
［実施例２］
単繊維繊度１．７ｄｔｅｘ、酸化チタン含有率０．３質量％、扁平度２．１、異形度２．７、凸部比０．８で、横断面形状が８個の凸部を有する扁平多葉断面ポリエステル系繊維（繊維長５１ｍｍ）５０質量％と、単繊維繊度１．７ｄｔｅｘのレーヨン繊維（繊維長５１ｍｍ）５０質量％を混紡し、ヨリ係数Ｋ＝３．５として英国式綿番手４０ｓの紡績糸を得た。この紡績糸を経と緯に使い、エアジェット織機を用いて、タテ密度１１０本／２．５４ｃｍ、ヨコ密度７６本／２．５４ｃｍの平織物を得た。紡績糸の繊維構成を表１に、評価結果を表２に示す。【００５３】
［実施例３］
繊度１．７ｄｔｅｘ、酸化チタン含有率０．３質量％、扁平度２．１、異形度２．７、凸部比０．８で、横断面形状が８個の凸部を有する扁平多葉断面ポリエステル系繊維（繊維長５１ｍｍ）８０質量％と、単繊維繊度１．７ｄｔｅｘのレーヨン繊維（繊維長５１ｍｍ）２０質量％を混紡し、ヨリ係数Ｋ＝３．５として英国式綿番手４０ｓの紡績糸を得た。この紡績糸を経と緯に使い、エアジェット織機を用いて、タテ密度１１０本／２．５４ｃｍ、ヨコ密度７６本／２．５４ｃｍの平織物を得た。紡績糸の繊維構成を表１に、評価結果を表２に示す。【００５４】
［実施例４］
単繊維繊度１．７ｄｔｅｘ、酸化チタン含有率０．１質量％、扁平度２．０、異形度２．５、凸部比０．７で、横断面形状が８個の凸部を有する扁平多葉断面ポリエステル系繊維（繊維長５１ｍｍ）８０質量％と、単繊維繊度１．７ｄｔｅｘのレーヨン繊維（繊維長５１ｍｍ）２０質量％を混紡し、ヨリ係数Ｋ＝３．５として英国式綿番手４０ｓの紡績糸を得た。この紡績糸を経と緯に使い、エアジェット織機を用いて、タテ密度１１０本／２．５４ｃｍ、ヨコ密度７６本／２．５４ｃｍの平織物を得た。紡績糸の繊維構成を表１に、評価結果を表２に示す。【００５５】
［比較例１］
単繊維繊度１．７ｄｔｅｘ、酸化チタン含有率０．３質量％、扁平度２．１、異形度２．７、凸部比０．８で、横断面形状が８個の凸部を有する扁平多葉断面ポリエステル系繊維（繊維長５１ｍｍ）８５質量％と、単繊維繊度１．７ｄｔｅｘのレーヨン繊維（繊維長５１ｍｍ）１５質量％を混紡し、ヨリ係数Ｋ＝３．５として英国式綿番手４０ｓの紡績糸を得た。この紡績糸を経と緯に使い、エアジェット織機を用いて、タテ密度１１０本／２．５４ｃｍ、ヨコ密度７６本／２．５４ｃｍの平織物を得た。紡績糸の繊維構成を表１に、評価結果を表２に示す。【００５６】
［比較例２］
単繊維繊度１．７ｄｔｅｘ、酸化チタン含有率０．３質量％、扁平度２．１、異形度２．７、凸部比０．８で、横断面形状が８個の凸部を有する扁平多葉断面ポリエステル系繊維（繊維長５１ｍｍ）１５質量％と、単繊維繊度１．７ｄｔｅｘのレーヨン繊維（繊維長５１ｍｍ）８５質量％を混紡し、ヨリ係数Ｋ＝３．５として英国式綿番手４０ｓの紡績糸を得た。この紡績糸を経と緯に使い、エアジェット織機を用いて、タテ密度１１０本／２．５４ｃｍ、ヨコ密度７６本／２．５４ｃｍの平織物を得た。紡績糸の繊維構成を表１に、評価結果を表２に示す。【００５７】
［比較例３］
単繊維繊度１．７ｄｔｅｘ、酸化チタン含有率０．３質量％、扁平度１．０、異形度６．７、凸部比０．９で、横断面形状が３個の凸部を有する三葉断面（Ｙ型）ポリエステル系繊維（繊維長５１ｍｍ）８０質量％と、単繊維繊度１．７ｄｔｅｘのレーヨン繊維（繊維長５１ｍｍ）２０質量％を混紡し、ヨリ係数Ｋ＝３．５として英国式綿番手４０ｓの紡績糸を得た。この紡績糸を経と緯に使い、エアジェット織機を用いて、タテ密度１１０本／２．５４ｃｍ、ヨコ密度７６本／２．５４ｃｍの平織物を得た。紡績糸の繊維構成を表１に、評価結果を表２に示す。【００５８】
［比較例４］
単繊維繊度１．７ｄｔｅｘ、酸化チタン含有率０．３質量％で、横断面形状が丸型断面ポリエステル系繊維（繊維長５１ｍｍ）８０質量％と、単繊維繊度１．７ｄｔｅｘのレーヨン繊維（繊維長５１ｍｍ）２０質量％を混紡し、ヨリ係数Ｋ＝３．５として英国式綿番手４０ｓの紡績糸を得た。この紡績糸を経と緯に使い、エアジェット織機を用いて、タテ密度１１０本／２．５４ｃｍ、ヨコ密度７６本／２．５４ｃｍの平織物を得た。紡績糸の繊維構成を表１に、評価結果を表２に示す。【００５９】
【表１】
2014156451.tif 000003
【００６０】
【表２】
2014156451.tif 000004
【符号の説明】
【００６１】
Ａ：扁平多葉断面ポリエステル系繊維の横断面の最大長さ
Ｂ：扁平多葉断面ポリエステル系繊維の横断面の最大幅
Ｃ：最大凹凸部において隣り合う凸部の頂点間を結ぶ線の長さ
Ｄ：最大凹凸部において隣り合う凸部の頂点間を結ぶ線から凹部の底点に下ろした垂線の長さ
Ｅ：Ａを対称軸とし、対向する両凸部頂点間線分のうち、Ｂを除いて最長となる長さ
【図１】
2014156451.tif 000005
【国際調査報告】
2014156451.tif 000006
2014156451.tif 000007
2014156451.tif 000008
2014156451.tif 000009